(57)【要約】【課題】シーリング材等の表面に塗布することで得られる保護膜の付着性、靭性、耐候性および耐汚染性が十分に高い２液硬化型アクリルウレタン系樹脂組成物の提供。【解決手段】下記成分（Ａ）〜（Ｃ）を含み、水酸基／イソシアネート基の当量比が０．８〜２．０である、２液硬化型アクリルウレタン系樹脂組成物。成分（Ａ）：水酸基価が２０〜２００ｍｇＫＯＨ／ｇであり、ガラス転移温度（Ｔｇ）が９０℃未満であるアクリルポリオール樹脂。成分（Ｂ）：前記成分（Ａ）の硬化剤となるポリイソシアネート化合物。成分（Ｃ）：溶剤。【選択図】なし【特許請求の範囲】
【請求項１】
下記成分（Ａ）〜（Ｃ）を含み、水酸基／イソシアネート基の当量比が０．８〜２．０である、２液硬化型アクリルウレタン系樹脂組成物。
成分（Ａ）：水酸基価が２０〜２００ｍｇＫＯＨ／ｇであり、ガラス転移温度（Ｔｇ）が９０℃未満であるアクリルポリオール樹脂。
成分（Ｂ）：前記成分（Ａ）の硬化剤となるポリイソシアネート化合物。
成分（Ｃ）：溶剤。
【請求項２】
前記成分（Ａ）が無黄変系アクリル重合体である、請求項１に記載の２液硬化型アクリルウレタン系樹脂組成物。
【請求項３】
さらに、下記成分（Ｄ）を含む、請求項１または２に記載の２液硬化型アクリルウレタン系樹脂。
成分（Ｄ）：平均粒子径が１５．０μｍ以下のシリカ微粒子。
【発明の詳細な説明】
【技術分野】
【０００１】
本発明はシーリング材用保護膜に関する。
【背景技術】
【０００２】
従来、外壁材の施工時には、各部材間の接合部や隙間（一般に目地と呼ばれる）に充填し目地に水密、気密性を持たせるものとしてシーリング材が使用されている。また、大気中の汚染物質等による汚染を長期間防止するため、シーリング材の表面に塗布されるコーティング材が知られている。
【０００３】
例えば特許文献１には、加水分解性シリル基含有ポリイソブチレンポリマー（Ａ）と、有機スズ化合物（Ｂ）と、溶剤（Ｃ）とを含有するシリコーン系シーリング材用塗布材が記載されている。
【先行技術文献】
【特許文献】
【０００４】
【特許文献１】特開２００７−０３９５４８号公報
【発明の概要】
【発明が解決しようとする課題】
【０００５】
通常、シーリング材の耐用年数は約１０年であるが、打ち替えにはそれ以上の年数がかかることがある。その場合、目地が劣化してシーリング材にヒビ割れや風化による痩せ等の不具合が発生することがある。このような不具合を防止するため、付着性、靭性、耐候性および耐汚染性に優れる保護膜で、シーリング材等の表面を保護することが好ましい。
【０００６】
本発明は上記のような課題を解決することを目的とする。すなわち、本発明の目的は、付着性、靭性、耐候性および耐汚染性に優れるシーリング材用保護膜を得ることができる２液硬化型アクリルウレタン系樹脂組成物を提供することを目的とする。
【課題を解決するための手段】
【０００７】
本発明者らは、上記課題を解決するために鋭意検討し、本発明を完成させた。
本発明は以下の（１）〜（３）である。
（１）下記成分（Ａ）〜（Ｃ）を含み、水酸基／イソシアネート基の当量比が０．８〜２．０である、２液硬化型アクリルウレタン系樹脂組成物。
成分（Ａ）：水酸基価が２０〜２００ｍｇＫＯＨ／ｇであり、ガラス転移温度（Ｔｇ）が９０℃未満であるアクリルポリオール樹脂。
成分（Ｂ）：前記成分（Ａ）の硬化剤となるポリイソシアネート化合物。
成分（Ｃ）：溶剤。
（２）前記成分（Ａ）が無黄変系アクリル重合体である、上記（１）に記載の２液硬化型アクリルウレタン系樹脂組成物。
（３）さらに、下記成分（Ｄ）を含む、上記（１）または（２）に記載の２液硬化型アクリルウレタン系樹脂。
成分（Ｄ）：平均粒子径が１５．０μｍ以下のシリカ微粒子。
【発明の効果】
【０００８】
本発明によれば、付着性、靭性、耐候性および耐汚染性に優れるシーリング材用保護膜を得ることができる２液硬化型アクリルウレタン系樹脂組成物を提供することができる。
【発明を実施するための形態】
【０００９】
本発明について説明する。
本発明は、下記成分（Ａ）〜（Ｃ）を含み、水酸基／イソシアネート基の当量比が０．８〜２．０である、２液硬化型アクリルウレタン系樹脂組成物である。
成分（Ａ）：水酸基価が２０〜２００ｍｇＫＯＨ／ｇであり、ガラス転移温度（Ｔｇ）が９０℃未満であるアクリルポリオール樹脂。
成分（Ｂ）：前記成分（Ａ）の硬化剤となるポリイソシアネート化合物。
成分（Ｃ）：溶剤。
このような２液硬化型アクリルウレタン系樹脂組成物を、以下では「本発明の組成物」ともいう。
【００１０】
＜成分Ａ：アクリルポリオール樹脂＞
アクリルポリオール樹脂について説明する。
本発明の組成物は、主剤成分としてアクリルポリオール樹脂を含む。アクリルポリオール樹脂とは、水酸基を有する（メタ）アクリレートの重合体を指す。（メタ）アクリレートとは、アクリレートまたはメタクリル酸を意味する。
【００１１】
アクリルポリオール樹脂の水酸基価は２０〜２００ｍｇＫＯＨ／ｇであり、２０〜１５０ｍｇＫＯＨ／ｇであることが好ましく、２５〜１００ｍｇＫＯＨ／ｇであることがより好ましい。水酸基価がこのような範囲であると、得られる保護膜の靭性がより向上するからである。
【００１２】
アクリルポリオール樹脂のガラス転移温度（Ｔｇ）は９０℃未満であり、２０〜８０℃であることが好ましく、２５〜７０℃であることがより好ましい。ガラス転移温度（Ｔｇ）がこのような低い範囲であると、本発明の組成物から得られる保護膜の目地の動きに対する追従性がより向上するからである。
【００１３】
上記のガラス転移温度（Ｔｇ）は、下記計算式（ｉ）によって算出した理論値を指す。
なお、下記計算式（ｉ）では、アクリルポリオール樹脂が２つのモノマー（モノマー１およびモノマー２）からなる場合について記しているが、アクリルポリオール樹脂が３以上のモノマーからなる場合であっても、計算式（ｉ）にならって、Ｔｇを算出するものとする。
１００／Ｔｇ＝Ｗ1／Ｔｇ1＋Ｗ2／Ｔｇ2・・・計算式（ｉ）
Ｔｇ：アクリルポリオール樹脂のガラス転移温度（Ｋ）
Ｔｇ1：モノマー１のホモポリマーのガラス転移温度（Ｋ）
Ｔｇ2：モノマー２のホモポリマーのガラス転移温度（Ｋ）
Ｗ1：モノマー１の重量分率（％）
Ｗ2：モノマー２の重量分率（％）
【００１４】
アクリルポリオール樹脂の重量平均分子量は特に制限されないが、１００００〜５００００であることが好ましい。
アクリルポリオール樹脂の重量平均分子量は、１００００〜５００００の範囲内が好ましく、１５０００〜４５０００の範囲内がより好ましく、２００００〜４００００の範囲内がより好ましく、２５０００〜３５０００の範囲内がさらに好ましい。重量平均分子量がこの範囲内であると、意匠性、塗装作業性、密着性がより良好となるからである。
【００１５】
アクリルポリオール樹脂は、分子中に水酸基および（メタ）アクリロイルオキシ基を有する（メタ）アクリレートを含む重合体であれば特に限定されない。分子中に水酸基および（メタ）アクリロイルオキシ基を有する（メタ）アクリレートを、以下では「（メタ）アクリレート（ａ１）」ともいう。
（メタ）アクリレート（ａ１）として、例えば（メタ）アクリル酸、２−ヒドロキシエチル（メタ）アクリレート［下記式（１）］、４−ヒドロキシブチル（メタ）アクリレート等が挙げられる。下記式（１）において、Ｒ1は水素原子またはメチル基である。
【００１６】
【化１】
2016222862.tif 000002
【００１７】
アクリルポリオール樹脂として、上記（メタ）アクリレート（ａ１）および他の（メタ）アクリレートを共重合させることによって得られる共重合体が挙げられる。
【００１８】
他の（メタ）アクリレートとして、分子中にカルボキシル基と（メタ）アクリロイルオキシ基とを有するものが挙げられる。例えば、（メタ）アクリル酸［下記式（２）］、２−カルボキシエチル（メタ）アクリレート、４−カルボキシブチル（メタ）アクリレート等を挙げることができる。下記式（２）において、Ｒ1は水素原子またはメチル基である。
【００１９】
【化２】
2016222862.tif 000003
【００２０】
また、他の（メタ）アクリレートとして、１分子中にグリシジル基と（メタ）アクリロイルオキシ基とを有するものが挙げられる。例えば、グリシジル（メタ）アクリレート［下記式（３）］、２−エポキシエチル（メタ）アクリレート、４−エポキシブチル（メタ）アクリレート等を挙げることができる。下記式（３）において、Ｒ1は水素原子またはメチル基である。
【００２１】
【化３】
2016222862.tif 000004
【００２２】
また、他の（メタ）アクリレートとして、（メタ）アクリル酸のアルキルエステルが挙げられる。（メタ）アクリル酸のアルキルエステルは、例えば、下記式（４）で表すことができる。アルキル基は特に限定されないが、炭素数１〜１８の直鎖、分枝または環状アルキル基であるものが好ましく、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、ウンデシル（メタ）アクリレート、ドデシル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、オクタデシル（メタ）アクリレート、２−メチルプロピル（メタ）アクリレート、１，１−ジメチルエチル（メタ）アクリレート、２‐エチルヘキシル（メタ）アクリレート、３−メチルブチル（メタ）アクリレート、８−メチルノニル（メタ）アクリレート、シクロヘキシル（メタ）アクリレート等を挙げることができる。下記式（４）において、Ｒ1は水素原子またはメチル基であり、Ｒ2はアルキル基、好ましくは、炭素数１〜１８の直鎖、分枝または環状アルキル基である。
【００２３】
【化４】
2016222862.tif 000005
【００２４】
また、他の（メタ）アクリレートとして、１分子中にフェニル基とビニル基とを有するものが挙げられる。例えば、スチレン［下記式（５）］、ビニルトルエン（オルト、メタまたはパラのいずれでもよい。）等を挙げることができる。
【００２５】
【化５】
2016222862.tif 000006
【００２６】
本発明の組成物におけるアクリルポリオール樹脂は、無黄変系アクリル重合体であることが好ましい。ここで、「無黄変系アクリル重合体」とは、芳香族環を含まない（メタ）アクリレートを含む重合体を指す。本発明の組成物におけるアクリルポリオール樹脂は、耐候性がより向上することから、無黄変系アクリル共重合体であることがより好ましい。
【００２７】
無黄変系アクリル共重合体として、例えば、三井化学株式会社製のオレスターＱ６３１、オレスターＱ１５５が挙げられる。
【００２８】
また、本発明において、スチレン［上記式（５）］のような芳香族環を含む（メタ）アクリレートを含む重合体を、「黄変系アクリル重合体」ともいう。
【００２９】
黄変系アクリル重合体として、例えば、三井化学株式会社製のオレスターＱ７２３が挙げられる。
【００３０】
主剤成分におけるアクリルポリオール樹脂の含有量は、特に限定されないが、主剤成分において１０〜４５質量％であることが好ましく、１５〜４０質量％であることがより好ましく、１８〜３０質量％であることがさらに好ましい。
【００３１】
＜成分Ｂ：ポリイソシアネート化合物＞
ポリイソシアネート化合物について説明する。
本発明の組成物は、硬化剤成分として、ポリイソシアネート化合物を含む。ポリイソシアネート化合物は、分子内にイソシアネート基を２個以上有するものであれば特に限定されず、その具体例としては、ヘキサメチレンジイソシアネート（ＨＤＩ）、トリメチルヘキサメチレンジイソシアネート（ＴＭＨＤＩ）、リジンジイソシアネート、ノルボルナンジイソシアネート（ＮＢＤＩ）などの脂肪族ポリイソシアネート；トランスシクロヘキサン−１，４−ジイソシアネート、イソホロンジイソシアネート（ＩＰＤＩ）、ビス（イソシアネートメチル）シクロヘキサン（Ｈ6ＸＤＩ）、ジシクロヘキシルメタンジイソシアネート（Ｈ12ＭＤＩ）などの脂環式ポリイソシアネート；ＴＤＩ（例えば、２，４−トリレンジイソシアネート（２，４−ＴＤＩ）、２，６−トリレンジイソシアネート（２，６−ＴＤＩ））、ＭＤＩ（例えば、４，４′−ジフェニルメタンジイソシアネート（４，４′−ＭＤＩ）、２，４′−ジフェニルメタンジイソシアネート（２，４′−ＭＤＩ））、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、トリフェニルメタントリイソシアネートなどの芳香族ポリイソシアネート等が挙げられる。
また、これらの付加反応物、例えば、トリメチロールプロパンやグリコール等を用いたアダクト体、イソシアヌレート変性体、カルボジイミド変性体、アロハネート変性体、ビュレット変性体等が挙げられる。
また、これらを１種単独で用いてもよく、２種以上を併用してもよい。
【００３２】
上記のポリイソシアネート化合物のうち、トリメチロールプロパン（ＴＭＰ）を用いたアダクト体であることが好ましい。塗料としての総合力がより上がるからである。また、耐候性がより向上することから、ＨＤＩのＴＭＰアダクト体であることがより好ましい。また、耐候性、硬化性および乾燥性がより優れることから、Ｈ6ＸＤＩのＴＭＰアダクト体であることがさらに好ましい。
【００３３】
上記のポリイソシアネート化合物として、例えば、三井化学株式会社製の、商品名タケネートＤ−１１０Ｎ、タケネートＤ−１２０Ｎ、タケネートＤ−１４０ＮまたはタケネートＤ−１６０Ｎ等が挙げられる。
【００３４】
本発明の組成物では、水酸基／イソシアネート基の当量比が０．８〜２．０となるように、上記のアクリルポリオール樹脂およびポリイソシアネート化合物の質量比（質量部）を調整する。水酸基／イソシアネート基の当量比は、１．０〜１．８であることが好ましく、１．２〜１．７であることがより好ましい。水酸基／イソシアネート基の当量比がこのような範囲であると、本発明の組成物から得られる保護膜の耐水性および耐熱性がより向上するからである。
【００３５】
＜成分Ｃ：溶剤＞
溶剤について説明する。
本発明の組成物に含まれる溶剤は有機溶剤であり、例えば、シクロヘキサン、メチルシクロヘキサン、デカリンなどの脂環式炭化水素類；ベンゼン、トルエン、キシレン、メシチレン、ドデシルベンゼン、メチルナフタレンなどの芳香族炭化水素類；メチレンクロライド、クロロホルム、エチレンクロライド、クロロベンゼンなどのハロゲン化物；ＴＨＦ、ジブチルエーテル、ジペンチルエーテル、ジヘキシルエーテル、ジヘプチルエーテル、ジオクチルエーテルなどのエーテル類；酢酸エチル、酢酸ブチル、アクリル酸ブチル、メタクリル酸メチル、ヘキサメチレンジアクリレート、トリメチロールプロパントリアクリレートなどのエステル類；メチルエチルケトン、メチルイソブチルケトン、シクロヘキサノンなどのケトン類；プロピレングリコールモノメチルエーテル、メチルセルソルブ、エチルセルソルブ、プロピルセルソルブ、ブチルセルソルブなどのグリコールエーテル類；等が挙げられ、これらを１種単独で用いてもよく、２種以上を併用してもよい。
これらのうち、エーテル類であることが好ましく、酢酸エチルであることがより好ましい。
【００３６】
上記の溶剤は、主剤成分および硬化剤成分の少なくとも一方に添加して用いてよい。
主剤成分に溶剤を添加する場合、溶剤の添加量は特に限定されないが、アクリルポリオール樹脂：溶剤の質量比が、１．０：０．８〜４．０となるように添加することが好ましく、１．０：１．０〜３．５となるように添加することがより好ましい。
硬化剤成分に溶剤を添加する場合、溶剤の添加量は特に限定されないが、硬化剤成分におけるポリイソシアネート化合物（固形分）が好ましくは１０〜６０質量％、より好ましくは１０〜５０質量％、さらに好ましくは１０〜４０質量％となるように溶剤を添加する。
【００３７】
＜シリカ微粒子＞
本発明の組成物は、平均粒子径１５．０μｍ以下のシリカ微粒子を含むことが好ましい。本発明の組成物から得られる保護膜の光沢を消し、意匠性がより向上するからである。シリカ微粒子は、その平均粒子径が０．５〜１５．０μｍであることがより好ましく、１．０〜１４．５μｍであることがさらに好ましい。なお、シリカ微粒子の平均粒子径は、レーザー回折法で測定した値である。
【００３８】
上記のシリカ微粒子として、例えば、富士シリシア化学株式会社製の、商品名サイリシア３５０、サイリシア３７０、サイリシア４７０が挙げられる。
【００３９】
本発明の組成物においてシリカ微粒子は、主剤成分および硬化剤成分の少なくとも一方に添加して用いることができるが、主剤成分に添加することが好ましい。
主剤成分にシリカ微粒子を添加する場合、アクリルポリオール樹脂：シリカ微粒子の質量比が、１．０：０．２〜０．８となるように添加することが好ましく、１．０：０．４〜０．６となるように添加することがより好ましい。
【００４０】
上記のように本発明の組成物はアクリルポリオール樹脂、ポリイソシアネート化合物および溶剤を含むが、上記の各成分の他に添加剤を含んでもよい。
添加剤として、例えば、消泡剤、分散剤、老化防止剤等が挙げられる。なお、本発明の組成物において、アクリルポリオール樹脂、ポリイソシアネート化合物、溶剤およびシリカ微粒子以外の成分は、すべて添加剤とする。
添加剤は、主剤成分および硬化剤成分の少なくとも一方に添加して用いることができるが、硬化剤成分に添加することが好ましい。また、添加剤は、本発明の目的を損なわない範囲で含有することができる。
【００４１】
＜消泡剤＞
消泡剤としては、例えば、シリカシリコーン系消泡剤、金属石鹸、アマイド系消泡剤、変成シリコーン系消泡剤、ポリエーテル系消泡剤等が挙げられる。
【００４２】
＜分散剤＞
分散剤としては、例えば、オクチルアミン、デシルアミン、ドデシルアミン、リン酸ナトリウム、トリポリリン酸ナトリウム、ポリカルボン酸ナトリウム塩、ポリカルボン酸アンモニウム塩、ポリリン酸アミノアルコール中和物、脂肪族アルコールサルフェート等が挙げられる。
【００４３】
＜老化防止剤＞
老化防止剤としては、ヒンダードフェノール系化合物、ヒンダードアミン系化合物等が挙げられる。
【００４４】
本発明の組成物の製造方法は特に限定されず、例えば、反応容器に上記の主剤成分および硬化剤成分を入れ、減圧下で混合ミキサー等の撹拌機を用いて十分に混練する方法等により製造することができる。
【００４５】
本発明の組成物を塗布する方法は、特に限定されず、例えば、はけ塗り、流し塗り、浸漬塗り、スプレー塗り、スピンコート等の公知の塗布方法を採用できる。
なお、本発明の組成物の塗布量は特に限定されないが、硬化時の保護膜の膜厚が好ましくは１０〜５０μｍ、より好ましくは１５〜３０μｍ、さらに好ましくは１８〜２５μｍとなるように塗布する。
【００４６】
本発明の組成物を塗布する対象として、建築物等に施工されたシーリング材、塗料または接着剤等の表面が挙げられる。本発明の組成物は、特に建築物等の目地に施工されたシーリング材の表面に好ましく用いることができる。シーリング材は従来公知のものであれば特に限定されず、例えば、２成分形変性シリコーン系、２成分形ポリサルファイド系、２成分形ポリウレタン系、２成分形ポリイソブチレン系が挙げられる。
【実施例】
【００４７】
以下に、実施例を示して本発明を具体的に説明する。ただし、本発明は実施例に限定されない。
【００４８】
［主剤成分の調整］
第１表に示す各成分を、同表に示す質量比（質量部）で混合し、各主剤成分を調整した。
【００４９】
【表１】
2016222862.tif 000007
【００５０】
第１表に示す各成分は、以下のとおりである。
（主剤成分）
溶剤１：酢酸エチル、関東化学株式会社製
アクリルポリオール樹脂１：オレスターＱ５５５（Ｔｇ：９９℃、水酸基価：２４ｍｇＫＯＨ／ｇ）、三井化学株式会社製
アクリルポリオール樹脂２：オレスターＱ６３１（Ｔｇ：６６℃、水酸基価：２７ｍｇＫＯＨ／ｇ）、三井化学株式会社製
アクリルポリオール樹脂３：オレスターＱ１５５（Ｔｇ：３０℃、水酸基価：７８ｍｇＫＯＨ／ｇ）、三井化学株式会社製
アクリルポリオール樹脂４：オレスターＱ７２３（Ｔｇ：５０℃、水酸基価：２５ｍｇＫＯＨ／ｇ）、三井化学株式会社製
シリカ１：サイリシア３７０（平均粒子径：６．４μｍ）、富士シリシア化学株式会社製
シリカ２：サイリシア４７０（平均粒子径：１４．１μｍ）、富士シリシア化学株式会社製
【００５１】
［硬化剤成分の調整］
第２表に示す各成分を、同表に示す質量比（質量部）で混合し、各硬化剤成分を調整した。
【００５２】
【表２】
2016222862.tif 000008
【００５３】
第２表に示す各成分は、以下のとおりである。
（硬化剤成分）
溶剤２：酢酸エチル、関東化学株式会社製
ポリイソシアネート化合物：タケネートＤ−１２０Ｎ（Ｈ6ＸＤＩ／ＴＭＰアダクト）、三井化学株式会社製
【００５４】
［２液硬化型アクリルウレタン系樹脂組成物の調整］
主剤成分１００に対する硬化剤の添加量が、第３表に示す質量比（質量部）となるよう、主剤成分に硬化剤成分を添加した。そして、撹拌機を用いてこれらを十分に混合し、各２液硬化型アクリルウレタン系樹脂組成物を得た。得られた２液硬化型アクリルウレタン系樹脂組成物における、水酸基／イソシアネート基の当量比を第３表に示す。
【００５５】
【表３】
2016222862.tif 000009
【００５６】
得られた各２液硬化型アクリルウレタン系樹脂組成物について、以下の評価を行った。
【００５７】
＜付着性試験＞
ＪＩＳ  ５６００―５―６：１９９９のクロスカット法に準じ、２液硬化型アクリルウレタン系樹脂組成物の保護膜について、付着性試験を行った。
まず、第４表に示すシーリング材１〜６の各組成物を、撹拌機を用いて十分に混合し、各シーリング材組成物を得た。シーリング材１〜６として、以下のものを用いた。
シーリング材１：２成分形変性シリコーン系シーリング材：スーパーＩＩ、横浜ゴム株式会社製
シーリング材２：２成分形変性シリコーン系シーリング材：スーパーＩＩＮＢ、横浜ゴム株式会社製
シーリング材３：２成分形ポリサルファイド系シーリング材：ＳＣ−Ｍ５００、横浜ゴム株式会社製
シーリング材４：２成分形ポリサルファイド系シーリング材：ＳＣ−５００ＮＢ、横浜ゴム株式会社製
シーリング材５：２成分形ポリウレタン系シーリング材：ＵＨ−０１ＮＢ、横浜ゴム株式会社製
シーリング材６：２成分形ポリイソブチレン系シーリング材：ＭＩＬＥＸ−Ｚ、横浜ゴム株式会社製
【００５８】
上記の各シーリング材組成物を、厚さ５ｍｍのスレート板の表面に作成した、深さ５ｍｍ×幅２０ｍｍ×長さ１００ｍｍの目地に充填し、余分のシーリング材をヘラでかきとり表面を平らにして、乾燥し、各シーリング層を得た。これら各シーリング層の上に、各２液硬化型アクリルウレタン系樹脂組成物を刷毛で塗布し、２０℃で１日間、さらに５０℃で１日間静置し、膜厚２０μｍの保護膜を形成した。
そして、上記保護膜上に、１ｍｍの基盤目１００個（１０×１０）を作成し、さらに上記基盤目上にセロハン粘着テープ（幅１８ｍｍ）を完全に付着させ、直ちにテープの一端を保護膜に対して直角に保ちながら瞬間的に引き離した。そして、剥がれた基盤目（保護膜）の有無を確認し、保護膜の付着性を以下の基準で評価した。結果を第４表に示す。
○：剥がれた基盤目（保護膜）がなかった。
×：剥がれた基盤目（保護膜）が１枚以上であった。
【００５９】
＜靭性試験＞
特開平０７−１９０９２１のクラック試験方法に準じ、各２液硬化型アクリルウレタン系樹脂組成物の保護膜について靭性試験を行った。
特開平０７−１９０９２１のクラック試験装置における目地部（幅：１０ｍｍ）に、上記の各シーリング材組成物を充填し、各シーリング膜を形成した。その後、各シーリング膜の主面に対し、各２液硬化型アクリルウレタン系樹脂組成物を刷毛で塗布し、２０℃で１日間、さらに５０℃で１日間静置し、膜厚２０μｍの保護膜を形成した。そして、２０℃、５０％ＲＨの環境下で、目地部に拡大および収縮（５ｍｍ／時間）を繰り返す動きを与えた。その後、保護膜におけるクラックまたは剥離の有無を目視で確認し、以下の基準で靭性を評価した。結果を第４表に示す。
○：保護膜にクラックまたは剥離は発生しなかった。
×：保護膜にクラックまたは剥離が発生した。
【００６０】
＜耐候性試験＞
上記の付着性試験と同様の方法で、目地部における各シーリング層の上に、各２液硬化型アクリルウレタン系樹脂組成物の保護膜を形成した。
これを試験体とし、メタルハライドウェザーメータ（条件：６３℃、５０％ＲＨ、光エネルギー７５ｍＷ／ｃｍ2、シャワー１２０秒／２時間後）による処理を３００時間行った。その後、保護膜表面における変色およびクラックの有無を目視で確認し、以下の基準で耐候性を評価した。結果を第４表に示す。
○：保護膜に変色およびクラックは発生しなかった。
△：保護膜に変色のみ発生した。
×：保護膜に変色およびクラックが発生した。
【００６１】
＜耐汚染性試験＞
上記の付着性試験と同様の方法で、目地部における各シーリング層の上に、各２液硬化型アクリルウレタン系樹脂組成物の保護膜を形成した。
これを試験体とし、目地の表面が南向きに、その長さ方向を垂直に設置して、塵埃の多い屋外に暴露した。１年経過後、保護膜表面の塵埃付着による汚染の状態を目視により観察し、保護膜表面の耐汚染性を以下の基準で評価した。結果を第４表に示す。
○：表面に、塵埃の付着がほとんど認められずきれいな状態であった。
×：表面に、塵埃が付着し汚れた状態であった。
【００６２】
【表４】
2016222862.tif 000010
【００６３】
［試験結果の説明］
＜実施例１〜３＞
〈１〉付着性試験では、シーリング材１〜６上の各保護膜について、剥がれた基盤目（保護膜）はなく、優れた付着性を示した。
〈２〉靭性試験では、シーリング材１〜６上の各保護膜に、クラックまたは剥離は発生せず、優れた靭性を示した。
〈３〉耐候性試験では、シーリング材１〜６上の各保護膜に、変色およびクラックは発生せず、優れた耐候性を示した。
〈４〉耐汚染性試験では、シーリング材１〜６上の各保護膜表面に、塵埃の付着がほとんど認められず、優れた耐汚染性を示した。
【００６４】
＜実施例４＞
実施例１〜３では、無黄変系アクリル重合体であるアクリルポリオール樹脂２または３を用いたが、実施例４では、黄変系アクリル重合体であるアクリルポリオール樹脂４を用いた。
この場合、実施例１〜３と同様に、優れた付着性、靭性および耐汚染性を示した。耐候性については、シーリング材１〜６上の各保護膜に変色は発生したものの、クラックは発生しないという優れた耐候性を示した。
【００６５】
＜比較例１＞
水酸基／イソシアネート基の当量比が２．５である組成物を用いた比較例である。
この場合、シーリング材６上の保護膜において、付着性が劣る結果となった。
【００６６】
＜比較例２＞
アクリルポリオール樹脂のガラス転移温度（Ｔｇ）が９９℃である組成物を用いた比較例である。
この場合、シーリング材１〜６上の各保護膜において、靭性が劣る結果となった。
【００６７】
＜比較例３＞
水酸基／イソシアネート基の当量比が０．５である組成物を用いた比較例である。
この場合、シーリング材１〜６上の各保護膜において、耐候性および耐汚染性が劣る結果となった。